Способ получения прозрачных электродов

1. Способ получения прозрачных электродов, включающий:
- подготовку базовой подложки;
- формирование серебряной нанопроволоки, контактирующей с одной поверхностью базовой подложки;
- нагревание базовой подложки и серебряной нанопроволоки при заданной температуре;
- нанесение неотвержденного полимера на одну поверхность базовой подложки, чтобы покрыть серебряную нанопроволоку;
- размещение гибкой пленки на неотвержденном полимере;
- приложение заданного давления между размещенной гибкой пленки и базовой подложкой;
- облучение гибкой пленки светом определенной длины волны и отверждение неотвержденного полимера для преобразования его в отвержденный полимер;
- разделение основной подложки и отвержденного полимера так, чтобы серебряная нанопроволока была отделена от базовой подложки и связана с отвержденным полимером, посредством чего образуют сборку серебряной нанопроволоки, включающую серебряную нанопроволоку, отвержденный полимер и гибкую пленку;
- воздействие на сборку серебряной нанопроволоки йодной смесью, включающей смесь на основе хлорида и калий, в течение заданного периода времени, для преобразования только части поверхности серебряной нанопроволоки в хлорид серебра, который имеет серый или черный цвет, и сохранения проводимости другой части серебряной нанопроволоки; и
- отжиг сборки серебряной нанопроволоки, под воздействием йодной смеси при температуре от 100°С до 110°С в течение 2-5 минут,
где заданное давление прикладывают посредством прокатки ролика, имеющего твердость по Бринеллю от 30 до 50.
2. Способ по п. 1, в котором базовая подложка представляет собой стеклянную подложку.
3. Способ по п. 1, в котором базовая подложка представляет собой подложку с гранитной поверхностью.
4. Способ по п. 1, в котором гибкая пленка включает ПЭТ.
5. Способ по п. 1, в котором заданная температура составляет от 200°С до 300°С.
6. Способ получения прозрачных электродов, включающий:
- подготовку базовой подложки;
- формирование серебряной нанопроволоки, контактирующей с одной поверхностью базовой подложки;
- нагревание базовой подложки и серебряной нанопроволоки при заданной температуре;
- получение серебряной нанопроволоки измененного цвета посредством воздействия на серебряную нанопроволоку йодной смесью, включающей смесь на основе хлорида и калий, в течение заданного периода времени, чтобы преобразовать только часть поверхности серебряной нанопроволоки в хлорид серебра, который имеет серый или черный цвет, и сохранение проводимости другой части серебряной нанопроволоки;
- нанесение неотвержденного полимера на одну поверхность базовой подложки, чтобы покрыть серебряную нанопроволоку измененного цвета;
- размещение гибкой пленки на неотвержденном полимере;
- приложение заданного давления между размещенной гибкой пленкой и базовой подложкой;
- облучение гибкой пленки светом определенной длины волны и отверждение неотвержденного полимера для преобразования его в отвержденный полимер;
- разделение базовой подложки и отвержденного полимера так, чтобы серебряная нанопроволока была отделена от базовой подложки и связана с отвержденным полимером, посредством чего формируют сборку серебряной нанопроволоки, включающую серебряную нанопроволоку измененного цвета, отвержденный полимер и гибкую пленку; и
- отжиг сборки серебряной нанопроволоки при температуре от 100°С до 110°С в течение 2-5 минут,
где заданное давление прикладывают посредством прокатки ролика, имеющего твердость по Бринелю от 30 до 50.